(57)【特許請求の範囲】
【請求項１】
重量平均分子量（Ｍｗ）が１１０万〜３０５万のポリイソブチレンからなるエラストマー成分（Ａ）と、
水素添加脂環族粘着付与樹脂、水素添加脂環族／脂肪族／芳香族粘着付与樹脂、水素添加脂環族／脂肪族粘着付与樹脂からなる群から選ばれる少なくとも一種を含む粘着付与樹脂（Ｂ）と、を含み、
前記粘着付与樹脂（Ｂ）の軟化点が９０℃以上１４０℃未満であり、
前記粘着付与樹脂（Ｂ）の含有量が、前記エラストマー成分（Ａ）１００質量部に対して５０質量部以上１００質量部以下であり、
可塑剤を前記エラストマー成分（Ａ）１００質量部に対して３０質量部以下で含む粘着剤組成物。
【請求項２】
前記粘着付与樹脂（Ｂ）の軟化点は、９０℃以上１３０℃以下である請求項１に記載の粘着剤組成物。
【請求項３】
粘着組成物の２３℃における貯蔵弾性率が０．４以上である請求項１または２に記載の粘着剤組成物。
【請求項４】
請求項１ないし３のいずれか１項に記載の粘着剤組成物を含む粘着シート。
【請求項５】
２３℃における損失正接（ｔａｎδ）が、１．０以上である請求項４に記載の粘着シート。
【請求項６】
少なくとも一方の面に離型フィルムが貼合された請求項４または５に記載の粘着シート。
【発明の詳細な説明】
【技術分野】
【０００１】
本発明は、粘着剤組成物及び粘着シートに関する。
【背景技術】
【０００２】
近年、液晶ディスプレイやエレクトロルミネッセンス（ＥＬ）ディスプレイ等のディスプレイ（画像表示装置）は、薄型化、フレキシブル化が進んでいる。
このようなディスプレイ内部の素子は、大気中の水分や酸素に非常に弱いため、一般に、水分や酸素等の透過を抑制するバリア層を備えた光学フィルムが設けられている。
【０００３】
この光学フィルムをディスプレイに貼合するために粘着シートが用いられており、粘着シートにも水分を透過しないことが求められている。
従来より、透湿性の低いエポキシ樹脂を封止剤として用いる試みが行われている（例えば、特許文献１参照）。
【先行技術文献】
【特許文献】
【０００４】
【特許文献１】特開２０１５−８０８５５号公報
【発明の概要】
【発明が解決しようとする課題】
【０００５】
しかしながら、低い透湿性のエポキシ樹脂を用いた場合、エポキシ樹脂封入工程及び硬化工程が必要となり製造工程が煩雑化し、歩留まりが低下する問題があった。また、低い透湿性のエポキシ樹脂は柔軟性を保持しておらず、近年のディスプレイの薄型化、フレキシブル化への対応が困難であった。
また、近年においては、光学フィルムに用いられる粘着シートには、封止材としての用途も求められている。このため、粘着シートには、凹凸追従性も必要となってきている。
【０００６】
そこで、本発明は、低透湿性及び凹凸追従性を有するとともに、粘着性及び透明性を備え、かつ、フレキシブルなディスプレイの製造工程を簡略化可能な粘着剤組成物及び粘着シートを提供することを目的とする。
【課題を解決するための手段】
【０００７】
本発明に係る粘着剤組成物は、重量平均分子量（Ｍｗ）が１１０万〜３０５万のポリイソブチレンからなるエラストマー成分（Ａ）と、
水素添加脂環族粘着付与樹脂、水素添加脂環族／脂肪族／芳香族粘着付与樹脂、水素添加脂環族／脂肪族粘着付与樹脂からなる群から選ばれる少なくとも一種を含む粘着付与樹脂（Ｂ）と、を含み、前記粘着付与樹脂（Ｂ）の軟化点が９０℃以上１４０℃未満であり、
前記粘着付与樹脂（Ｂ）の含有量が、前記エラストマー成分（Ａ）１００質量部に対して５０質量部以上１００質量部以下であり、
可塑剤を前記エラストマー成分（Ａ）１００質量部に対して３０質量部以下で含む。
【発明の効果】
【０００８】
本発明によれば、低透湿性及び凹凸追従性を有するとともに、粘着性及び透明性を備え、かつ、フレキシブルなディスプレイの製造工程を簡略化可能な粘着剤組成物及び粘着シートを提供できる。
【図面の簡単な説明】
【０００９】
【図１】本発明の一実施形態に係る粘着シートの構成を示す断面図である。
【発明を実施するための形態】
【００１０】
以下、本発明の粘着剤組成物、粘着シートの好適な実施形態について、図面を参照しつつ詳細に説明する。
図１は、本発明の一実施形態に係る粘着シートの構成を示す断面図である。
【００１１】
本実施形態において、粘着シート１は、粘着シート１の一方の面側に貼合された第一離型フィルム２と、粘着シート１の他方の面側に貼合された第二離型フィルム３とを有している。
粘着シート１は、水分や酸素等の透過を抑制するバリア層を備えた光学フィルムに貼合されるものである。
【００１２】
粘着シート１は、主として、粘着剤組成物で構成されている。
本発明において、粘着剤組成物は、ポリイソブチレン、イソブチレン−イソプレン共重合体、及びスチレン−イソブチレン−スチレンブロック共重合体からなる群から選ばれる少なくとも一種を含むエラストマー成分（Ａ）と、水素添加脂肪族粘着付与樹脂、水素添加芳香族粘着付与樹脂、水素添加脂肪族／芳香族粘着付与樹脂、水素添加脂環族粘着付与樹脂、水素添加脂環族／脂肪族／芳香族粘着付与樹脂、水素添加脂環族／脂肪族粘着付与樹脂、水素添加脂環族／芳香族粘着付与樹脂からなる群から選ばれる少なくとも一種を含む粘着付与樹脂（Ｂ）とを含む。
【００１３】
さらに、本発明において、粘着付与樹脂（Ｂ）の軟化点が、９０℃以上１４０℃未満であり、粘着付与樹脂（Ｂ）の含有量が、エラストマー成分（Ａ）１００質量部に対して５０質量部以上１００質量部以下である。
このような特徴を有することにより、低透湿性及び凹凸追従性を有するとともに、粘着性及び透明性を備え、かつ、フレキシブルなディスプレイの製造工程を簡略化可能な粘着剤組成物及び粘着シートを提供することができる。
なお、可塑剤を含む場合、加熱時に凝集力及び粘着力が低下し、剥がれや発泡が生じる虞れがあるが、粘着組成物の貯蔵弾性率が０．４ＭＰａ未満にならなければ、含有してもよい。
【００１４】
粘着付与樹脂（Ｂ）の軟化点は、９０℃以上１４０℃未満であるが、９０℃以上１３０℃以下であるのがより好ましく、１００℃以上１２５℃以下であるのがさらに好ましい。粘着付与樹脂（Ｂ）の軟化点が前記下限値未満であると、粘着力が不十分となり、剥がれが生じる虞れがある。これに対して、粘着付与樹脂（Ｂ）の軟化点が前記上限値を超えると、粘着シート１が硬くなり、粘着力が不足してしまい、衝撃によって光学フィルムと粘着シート１との間に剥離が生じてしまう場合がある。
【００１５】
また、粘着剤組成物中における粘着付与樹脂（Ｂ）の含有量は、エラストマー成分（Ａ）１００質量部に対して５０質量部以上１００質量部以下であるが、５５質量部以上９０質量部以下であるのがより好ましい。粘着付与樹脂（Ｂ）の含有量が前記下限値未満であると、粘着シート１の２５℃における損失正接（ｔａｎδ）が低下し、貼合時に凹凸に追従することができない。これに対して、粘着付与樹脂（Ｂ）の含有量が前記上限値を超えると、粘着組成物自体が硬くなりすぎるため、常温での貼合ができない。
【００１６】
粘着付与樹脂（Ｂ）としては、軟化点が上記範囲のもので、かつ水素添加脂肪族粘着付与樹脂、水素添加芳香族粘着付与樹脂、水素添加脂肪族／芳香族粘着付与樹脂、水素添加脂環族粘着付与樹脂、水素添加脂環族／脂肪族／芳香族粘着付与樹脂、水素添加脂環族／脂肪族粘着付与樹脂、水素添加脂環族／芳香族粘着付与樹脂からなる群から選ばれる少なくとも一種を含むものであればよいが、水素添加脂環族粘着付与樹脂、水素添加脂環族／脂肪族／芳香族粘着付与樹脂、水素添加脂環族／脂肪族粘着付与樹脂、水素添加脂環族／芳香族粘着付与樹脂からなる群から選ばれる少なくとも一種を含むものであるのが好ましく、水素添加脂環族粘着付与樹脂、水素添加脂環族／脂肪族／芳香族粘着付与樹脂、水素添加脂環族／脂肪族粘着付与樹脂からなる群から選ばれる少なくとも一種を含むものであるのがより好ましい。これにより、粘着シート１の凹凸追従性をより高いものとすることができる。さらに、光学フィルムと粘着シート１との界面での剥離をより効果的に防止することができる。
【００１７】
ここで、水素添加脂肪族粘着付与樹脂とは、不飽和結合を有する脂肪族炭化水素樹脂の不飽和結合の少なくとも一部を水素化したものを指す。
また、水素添加芳香族粘着付与樹脂とは、芳香族Ｃ９留分から合成された芳香族炭化水素樹脂の不飽和結合の少なくとも一部を水素化したものを指す。
また、水素添加脂肪族／芳香族粘着付与樹脂とは、Ｃ５留分から抽出される１，３−ペンタジエンに代表される脂肪族化合物と、芳香族Ｃ９留分との共重合により合成された脂肪族／芳香族炭化水素樹脂の少なくとも一部を水素化したものを指す。
また、水素添加脂環族粘着付与樹脂とは、Ｃ５留分からイソプレンを精製する際に発生するジシクロペンタジエン（ＤＣＰＤ）に代表される脂環族化合物から合成される脂環族炭化水素樹脂の少なくとも一部を水素化したものを指す。
【００１８】
また、水素添加脂環族／脂肪族／芳香族粘着付与樹脂とは、上記脂環族化合物と、上記脂肪族化合物と、芳香族Ｃ９留分との共重合により合成された脂環族／脂肪族／芳香族炭化水素樹脂の少なくとも一部を水素化したものを指す。
また、水素添加脂環族／脂肪族粘着付与樹脂とは、上記脂環族化合物と、上記脂肪族化合物との共重合により合成される脂環族／脂肪族炭化水素樹脂の少なくとも一部を水素化したものを指す。
また、水素添加脂環族／芳香族粘着付与樹脂とは、上記脂環化合物と、芳香族Ｃ９留分との共重合により合成された脂環族／芳香族炭化水素樹脂の少なくとも一部を水素化したものを指す。
【００１９】
本発明で使用できる水素添加脂肪族粘着付与樹脂、水素添加芳香族粘着付与樹脂、水素添加脂肪族／芳香族粘着付与樹脂、水素添加脂環族粘着付与樹脂、水素添加脂環族／脂肪族／芳香族粘着付与樹脂は、例えば後述の方法で未水素添加炭化水素樹脂を用いて作製することができる。
未水素添加炭化水素樹脂をシクロヘキサン、テトラヒドロフランなどの溶媒に溶解して、ニッケル、パラジウム、コバルト、白金、ロジウム系触媒の存在下で、１２０〜３００℃、好ましくは１５０〜２５０℃の温度、１〜６ＭＰａの反応圧力の条件で、１〜７時間、好ましくは２〜５時間反応させる。
次いで、得られた水素化反応混合液を、例えば、温度１００〜３００℃、圧力１００〜１ｍｍＨｇで１０分〜３時間処理して揮発分（溶媒のほかに低分子量体も揮発し得る）を除去すれば、水素添加された粘着付与樹脂を得ることができる。
【００２０】
本発明で使用できる、市販されている粘着付与樹脂（Ｂ）としては、例えば、以下のものを挙げることができる。
水素添加脂肪族粘着付与樹脂としては、例えば、日本ゼオン株式会社製の脂肪族系炭化水素樹脂であるＱｕｉｎｔｏｎｅ（登録商標）ＣＸ４９５等を挙げることができる。
水素添加芳香族粘着付与樹脂としては、例えば、荒川化学工業株式会社製の水素化石油樹脂であるＡｒｋｏｎＰ−１００、ＡｒｋｏｎＰ−１１５、ＡｒｋｏｎＰ−１２５、ＡｒｋｏｎＭ−９０、ＡｒｋｏｎＭ−１１５、ＡｒｋｏｎＭ−１３５等を挙げることができる。
【００２１】
水素添加脂肪族／芳香族粘着付与樹脂としては、例えば、日本ゼオン株式会社製の脂肪族／芳香族炭化水素樹脂であるＱｕｉｎｔｏｎｅＳ１９５、ＱｕｉｎｔｏｎｅＤＸ３９５等を挙げることができる。
水素添加脂環族粘着付与樹脂としては、例えば、ＲＥＳＩＮ  ＣＨＥＭＩＣＡＬＳ  ＣＯ.，ＬＴＤ．製の水素化ＤＣＰＤ炭化水素樹脂であるＨＳＵ１００、ＨＳＵ１１５、ＨＳＵ１２５、ＥＮＥＯＳ株式会社製の水添ＤＣＰＤ炭化水素樹脂であるＴ−ＲＥＺ  ＨＡ０８５、Ｔ−ＲＥＺ  ＨＡ１０３、Ｔ−ＲＥＺ  ＨＡ１０５、Ｔ−ＲＥＺ  ＨＡ１２５、日本ゼオン株式会社製の脂環族系炭化水素樹脂であるＱｕｉｎｔｏｎｅ１１０５、Ｑｕｉｎｔｏｎｅ１３２５、Ｑｕｉｎｔｏｎｅ１３４０等を挙げることができる。
【００２２】
水素添加脂環族／脂肪族／芳香族粘着付与樹脂としては、例えば、ＫＯＬＯＮ  ＩＮＤＵＳＴＲＩＥＳ  ＣＯ．，ＬＴＤ製の水素化炭化水素樹脂であるＳｕｋｏｒｅｚＳＵ−２００、ＳｕｋｏｒｅｚＳＵ−２１０、ＳｕｋｏｒｅｚＳＵ−２２０、ＳｕｋｏｒｅｚＳＵ−２３０、ＳｕｋｏｒｅｚＳＵ−４００、ＳｕｋｏｒｅｚＳＵ−４２０、出光興産株式会社製のＤＣＰＤ／芳香族共重合系の水添石油樹脂であるＩ−ｍａｒｖ  Ｓ−１００、Ｉ−ｍａｒｖ  Ｓ−１１０、Ｉ−ｍａｒｖ  Ｐ−１００、Ｉ−ｍａｒｖ  Ｐ−１２５、Ｉ−ｍａｒｖ  Ｐ１４０等を挙げることができる。
【００２３】
水素添加脂環族／脂肪族粘着付与樹脂としては、例えば、ＫＯＬＯＮ  ＩＮＤＵＳＴＲＩＥＳ  ＣＯ．，ＬＴＤ製の水素化炭化水素樹脂であるＳｕｋｏｒｅｚＳＵ−９０、ＳｕｋｏｒｅｚＳＵ−１００Ｓ、ＳｕｋｏｒｅｚＳＵ−１１０、ＳｕｋｏｒｅｚＳＵ−１２０、ＳｕｋｏｒｅｚＳＵ−１３０等を挙げることができる。
水素添加脂環族／芳香族粘着付与樹脂としては、例えば、ＥＮＥＯＳ株式会社製の脂環族／芳香族炭化水素樹脂であるネオレジンＰｒｅｍｉｕｍＥＰ−１４０等を挙げることができる。
【００２４】
なお、水素添加芳香族粘着付与樹脂は、主としてＣ９留分から合成され、水素添加脂環族粘着付与樹脂は、主としてＣ５留分からイソプレンを精製する際に発生するジシクロペンタジエン（ＤＣＰＤ）に代表される脂環族化合物から合成される。このため、水素添加脂環族粘着付与樹脂には、橋掛け構造等が存在しており、嵩高い特性がある。
【００２５】
上述したように、本発明において粘着剤組成物中には、エラストマー成分（Ａ）が含まれている。
エラストマー成分（Ａ）としては、ポリイソブチレン、イソブチレン−イソプレン共重合体、及びスチレン−イソブチレン−スチレンブロック共重合体からなる群から選ばれる少なくとも一種を含むものを用いるが、ポリイソブチレンを含むものを用いるのが好ましい。
エラストマー成分（Ａ）としては、その重量平均分子量（Ｍｗ）が５万以上４００万以下であるものを用いるのが好ましく、３０万以上３５０万以下であるものを用いるのがより好ましい。これにより、粘着シート１の硬さが良好なものとなり、衝撃によって光学フィルムと粘着シート１との間に剥離が生じるのをより効果的に防止することができる。
【００２６】
また、エラストマー成分（Ａ）の多分散度（Ｍｗ／Ｍｎ）は限定するものではないが、０．５以上５．０以下であるのが好ましい。これにより、粘着シート１の凹凸追従性をより高いものとすることができる。また、粘着シート１の粘着性が良好なものとなる。
エラストマー成分（Ａ）としては、例えば、ＪＸＴＧエネルギー社製  ポリイソブチレン「ハイモール」「テトラックス」、ＢＡＳＦ社製  ポリイソブチレン「オパノールＢ１００」、「オパノールＢ２００」、「オパノールＢ３０」、「オパノールＮ１００」、「オパノールＮ５０」、「オパノールＮ８０」、カネカ社製  スチレン−イソブチレン−スチレンブロック共重合体「ＳＩＢＳＴＡＲ  １０３Ｔ」「ＳＩＢＳＴＡＲ  ７３Ｔ」、ＪＳＲ社製  イソブチレン−イソプレン共重合体  「ＪＳＲ  ＢＵＴＹＬ０６５」「ＪＳＲ  ＢＵＴＹＬ２６８」、「ＪＳＲ  ＢＵＴＹＬ３６５」が挙げられ、これらを２つ以上含んで用いてもよい。
【００２７】
なお、粘着剤組成物中には、上記成分の他、紫外線防止剤、架橋剤、触媒、軟化剤、充填剤、着色剤（顔料、染料等）、酸化防止剤、レベリング剤、安定剤、防腐剤、帯電防止剤、滑剤等の添加剤が含まれていてもよい。
【００２８】
粘着シート１の厚みは、特に限定されないが、１μｍ以上１００μｍ以下であるのが好ましく、５μｍ以上８０μｍ以下であるのがより好ましく、８μｍ以上６０μｍ以下であるのがさらに好ましい。
【００２９】
また、粘着シート１の２５℃における損失正接（ｔａｎδ）は、１．０以上であることが好ましい。これにより、凹凸追従性がさらに向上する。
また、粘着シートの２５℃における損失正接（ｔａｎδ）は、２．０以下であることが好ましい。上記損失正接（ｔａｎδ）が前記上限値を超えると、２５℃における流動性が高くなり、シート形状を維持するのが困難となる場合がある。
【００３０】
また、粘着シート１の２５℃における貯蔵弾性率（Ｇ’）は、０．４以上であることが好ましい。これにより、被着体を選ばず粘着力を発現することができる。
【００３１】
第一離型フィルム２及び第二離型フィルム３は、粘着シート１の粘着面を保護する機能を有している。
このような第一離型フィルム２及び第二離型フィルム３としては、例えば、プラスチックフィルムの表面に離型処理を施したものを用いることができる。
【００３２】
プラスチックフィルムとしては、特に限定されず、例えば、ポリエチレンテレフタレート（ＰＥＴ）フィルム、ポリエチレンナフタレート（ＰＥＮ）フィルム、ポリエチレン（ＰＥ）フィルム、ポリプロピレン（ＰＰ）フィルムなどが挙げられる。なかでも、フィルムの機械的特性、汎用性、コストなどの観点から、ポリエチレンテレフタレート（ＰＥＴ）フィルム又はポリエチレン（ＰＥ）フィルムを用いるのが好ましい。
【００３３】
第一離型フィルム２、第二離型フィルム３の厚さは、通常１２μｍ以上２５０μｍ以下であり、好ましくは１９μｍ以上２５０μｍ以下である。
【００３４】
以上、本発明の粘着剤組成物及び粘着シートの好適な実施形態について説明したが、本発明はこれに限定されない。
前述した実施形態では、粘着シートが２枚の離型フィルムを備える場合について説明したが、離型フィルムは１枚でもよいし、無くてもよい。
【実施例】
【００３５】
以下、具体的な実施例に基づき本発明を詳細に説明するが、本発明はこれに限定されない。
１．粘着剤組成物の成分
粘着剤組成物の成分として、以下のものを用いた。
（エラストマー成分（Ａ））
・エラストマー成分（１）
ポリイソブチレン、Ｍｗ：１６０万、Ｍｗ／Ｍｎ：２．９
・エラストマー成分（２）
ポリイソブチレン、Ｍｗ：１１０万、Ｍｗ／Ｍｎ：３．２
・エラストマー成分（３）
ポリイソブチレン、Ｍｗ：３０５万、Ｍｗ／Ｍｎ：２．８
なお、本発明において、粘着剤の重量平均分子量（Ｍｗ）、数平均分子量（Ｍｎ）とは、ゲルパーミエーションクロマトグラフィー測定装置を用いて、標準ポリスチレンで換算することにより得られる測定値のことを意味する。
【００３６】
（粘着付与樹脂（Ｂ））
・水素添加脂環族／脂肪族粘着付与樹脂（１）
Ｓｕｋｏｒｅｚ  ＳＵ−１００、ＫＯＬＯＮ  ＩＮＤＵＳＴＲＩＥＳ  ＣＯ．，ＬＴＤ．製、水素化炭化水素樹脂、軟化点：１００℃
・水素添加脂環族／脂肪族粘着付与樹脂（２）
Ｓｕｋｏｒｅｚ  ＳＵ−９０、ＫＯＬＯＮ  ＩＮＤＵＳＴＲＩＥＳ  ＣＯ．，ＬＴＤ．製、水素化炭化水素樹脂、軟化点：９０℃
・水素添加脂環族粘着付与樹脂（１）
Ｔ−ＲＥＺ  ＨＡ１２５、ＥＮＥＯＳ株式会社製、水添ＤＣＰＤ炭化水素樹脂、軟化点：１２５℃
・水素添加芳香族粘着付与樹脂
Ａｒｋｏｎ  Ｐ−１００、荒川化学工業株式会社製、水素化石油樹脂、軟化点：１００℃
・水素添加脂環族／脂肪族／芳香族粘着付与樹脂（１）
Ｉ−ｍａｒｖ  Ｓ−１００、出光興産株式会社、水添石油樹脂、軟化点：１００℃
・水素添加脂環族粘着付与樹脂（２）
Ｔ−ＲＥＺ  ＨＡ０８５、ＥＮＥＯＳ株式会社、水添ＤＣＰＤ炭化水素樹脂、軟化点：８５℃
・水素添加脂環族／脂肪族／芳香族粘着付与樹脂（２）
Ｉｍａｒｖ  Ｐ−１４０、出光興産株式会社、水添石油樹脂、軟化点：１４０℃
【００３７】
（可塑剤（Ｃ））
・可塑剤（１）
ＹＳレジンＬＰ、ヤスハラケミカル株式会社、液状テルペン粘着付与樹脂、粘度５０〜９０ｍＰａ・ｓ／８０℃
・可塑剤（２）
ＨＶ１００、ＥＮＥＯＳ株式会社、液状ポリブテン樹脂、粘度８，５００ｍＰａ・ｓ／２３℃
【００３８】
２．粘着シートの製造
（実施例１）
表１に示す粘着剤組成物の成分を表１に示す割合で混合し、させ、剥離性ＰＥＴフィルム（第二離型フィルム）に乾燥後の塗工量が２５μｍになるように塗布した。その後、１１０℃で３分間乾燥させ剥離性ＰＥＴフィルム（第一離型フィルム）を上から貼合し粘着シートを得た。
【００３９】
（実施例２〜１３、比較例１〜５）
粘着剤組成物の成分及び配合量を表１に示すように変更した以外は、前記実施例１と同様にして、粘着シートを製造した。
なお、各実施例及び各比較例で得られた粘着シートは、全て透明なものであった。
【００４０】
３．評価試験
（１）透湿度の測定
得られた粘着シートを２１０ｍｍ幅×３００ｍｍ長になるように裁断し、両面に貼合された剥離性ＰＥＴフィルムを剥離し、ローラーを用いて粘着シートの両面にＰＥＴフィルムに貼り合わせ、その後５０℃、０．５ＭＰａ条件下で１０分間オートクレーブ処理を行った。
得られた試験片をＪＩＳ  Ｚ  ０２０８に基づき測定し、得られた結果を透湿度とした。
【００４１】
（２）粘着力の測定
得られた粘着シートを２５ｍｍ幅×１５０ｍｍ長になるように裁断し、剥離性ＰＥＴフィルム（第一離型フィルム）を剥離した後、ローラーを用いて厚さ１００μｍのＰＥＴフィルムに貼り合わせた。
その後、剥離性ＰＥＴフィルム（第二離型フィルム）を剥離し、ローラーを用いて粘着シートをアクリル板（６０ｍｍ×２００ｍｍ）に貼り合わせ試験片を得た。
得られた試験片を２３℃５０％ＲＨ条件下で一昼夜静置し、引張り試験機で剥離速度３００ｍｍ／ｍｉｎ、剥離角度１８０°の条件で剥離し、得られた剥離強度を粘着力とした。
【００４２】
（３）損失正接（ｔａｎδ）及び貯蔵弾性率（Ｇ’）の測定
得られた粘着シートを重ね合わせ、５０ｍｍ幅×５０ｍｍ長×２ｍｍ高の粘着シートサンプルを作成した。粘着シートサンプルを直径８ｍｍの円になるように裁断し試験片を作製した。
得られた試験片の動的粘弾性をＴＡ  Ｉｎｓｔｒｕｍｅｎｔｓ社製  粘弾性測定装置  Ｄｉｓｃｏ-ｖｅｒｙＨＲ−２を用いて測定し、２３℃における貯蔵弾性率Ｇ’及び損失正接（ｔａｎδ）を得た。
測定は下記条件にて行った。
印加周波数：１０Ｈｚ
法線応力：０．３Ｎ
昇温速度：１０℃／ｍｉｎ
【００４３】
（４）打ち抜き性の評価
得られた粘着シートを２０φＳＵＳ製打ち抜きポンチを用いて打ち抜き、打ち抜かれた粘着シート端部の形状を光学顕微鏡で観察し、評価結果とした。
なお、評価結果は下記の基準で判断した。
◎：打ち抜かれた粘着シート端部の形状は平滑であった。
〇：打ち抜かれた粘着シート端部にヒゲ等の発生が観察された。
×：ＳＵＳ製打ち抜きポンチに付着物有り、打ち抜かれた粘着シート端部の形状は平滑ではなかった。
【００４４】
（５）凹凸追従性の評価
得られた粘着シートを５０ｍｍ幅×５０ｍｍ長になるように裁断し、剥離性ＰＥＴフィルム（第一離型フィルム）を剥離した。
その後、厚さ１００μｍのＰＥＴフィルムを貼合し、試験片を得た。
得られた試験片を２５ｍｍ幅×２５ｍｍ長さ×５０μｍ厚さの凸部を有するアクリル板（６０ｍｍ幅×２００ｍｍ長さ）に２ｋｇローラーを用いて、凸部を覆うように仮貼合した。
仮貼合後の試験片を２３℃、０．５ＭＰａ及び１０分間の条件にて、オートクレーブ装置を用いて加圧し、本貼合を行った。
本貼合の試験片の凸部の空隙長さを顕微鏡で観察し、凹凸追従性の評価とした。
【００４５】
（総合評価）
上記各評価結果から、以下の２段階の基準に従って評価した。
〇  ：評価結果が好ましい。
×  ：評価結果が好ましくない。
これらの結果を、粘着剤組成物の成分及び配合量（質量部）とともに、表１に示した。
【００４６】
【表１】
0006985553.tif 000002
【００４７】
表１から明らかなように、本発明の粘着剤組成物を用いた粘着シートは、粘着シートとしての必要な品質（粘着性及び透明性）を維持しつつ、低透湿性を有するものであった。また、本発明の粘着剤組成物を用いた粘着シートは、凹凸追従性にも優れており、フレキシブルなディスプレイに十分適用することができ、ディスプレイの製造工程を簡略化可能なものであった。これに対して、比較例では、十分な結果が得られなかった。特に、比較例１、比較例３のように粘着付与樹脂（Ｂ）の含有量が本発明の範囲外の粘着剤組成物では、凹凸追従性の低下や粘着力の低下が顕著であり、実施例の粘着剤組成物の評価結果と有意な差が存在した。
【符号の説明】
【００４８】
１      粘着シート
２      第一離型フィルム
３      第二離型フィルム
【要約】      （修正有）【課題】低透湿性及び凹凸追従性を有するとともに、粘着性及び透明性を備え、かつ、フレキシブルなディスプレイの製造工程を簡略化可能な粘着剤組成物及び粘着シートを提供する。【解決手段】粘着剤組成物は、ポリイソブチレン、イソブチレン−イソプレン共重合体、及びスチレン−イソブチレン−スチレンブロック共重合体からなる群から選ばれるエラストマー成分（Ａ）と、水素添加脂肪族粘着付与樹脂、水素添加芳香族粘着付与樹脂、水素添加脂肪族／芳香族粘着付与樹脂、水素添加脂環族粘着付与樹脂等からなる群から選ばれる粘着付与樹脂（Ｂ）と、を含み、前記粘着付与樹脂（Ｂ）の軟化点が９０℃以上１４０℃未満であり、前記粘着付与樹脂（Ｂ）の含有量が、前記エラストマー成分（Ａ）１００質量部に対して５０質量部以上１００質量部以下である。【選択図】なし【図１】
0006985553.tif 000003